"下記一般式で表されるトリアリールホスフィン又はトリアリールアルシン化合物。一般式1中、Yは、リン又は砒素であり、Zは、-SO3H又は-CO2Hである。R1~R12及びR14は、各々独立して、水素原子、ハロゲン原子、炭素数1~20の炭化水素基、ハロゲン原子で置換された炭素数1~20の炭化水素基、アルコキシ基で置換された炭素数2~20の炭化水素基、炭素数1~20のアルコキシ基、炭素数6~20のアリールオキシ基、又は炭素数1~20の炭化水素基で置換されたシリル基からなる群より選ばれた置換基を示す。R13は、炭素原子、酸素原子、窒素原子、ケイ素原子の、いずれかを介して芳香環と結合している、炭素数1~20の置換基を示す。一般式1において、R13が、炭素数1~20の炭化水素基、アルコキシ基で置換された炭素数2~20の炭化水素基、炭素数1~20のアルコキシ基、炭素数6~20のアリーロキシ基、炭素数2~20の置換アミノ基、又は炭素数3~20のシリル基からなる群より選ばれた置換基であることを特徴とする、請求項1に記載のトリアリールホスフィン又はトリアリールアルシン化合物。一般式1において、R1、R2の少なくとも一つ、及び、R3、R4の少なくとも一つは二級もしくは三級のアルキル基であることを特徴とする、請求項1に記載のトリアリールホスフィン又はトリアリールアルシン化合物。請求項1~3のいずれかに記載の化合物と、8~10族の遷移金属化合物とを反応させて得られるα-オレフィン重合触媒。下記一般式2で表されることを特徴とする金属錯体。一般式2中、Yは、リン又は砒素であり、Zは、-SO3-又は-CO2-である。R1~R12及びR14は、各々独立して、水素原子、ハロゲン原子、炭素数1~20の炭化水素基、ハロゲン原子で置換された炭素数1~20の炭化水素基、アルコキシ基で置換された炭素数2~20の炭化水素基、炭素数1~20のアルコキシ基、炭素数6~20のアリールオキシ基、又は炭素数1~20の炭化水素基で置換されたシリル基からなる群より選ばれた置換基を示す。R13は、炭素原子、酸素原子、窒素原子、ケイ素原子の、いずれかを介して芳香環と結合している、炭素数1~20の置換基を示す。Mは、8~10族の遷移金属からなる群より選択された金属原子を示し、Aは、水素原子、ハロゲン原子、炭素数1~30の炭化水素基、ハロゲン原子で置換された炭素数1~30の炭化水素基、アルコキシ基で置換された炭素数1~30の炭化水素基、アリーロキシ基で置換された炭素数1~30の炭化水素基、炭素数1~30のアルコキシ基、又は炭素数1~30のアリールオキシ基からなる群より選ばれた置換基を示す。Bは、Mに配位した任意のリガンドを示す。また、AとBは互いに結合して環を形成していてもよい。一般式2において、R13が、炭素数1~20の炭化水素基、アルコキシ基で置換された炭素数2~20の炭化水素基、炭素数1~20のアルコキシ基、炭素数6~20のアリーロキシ基、炭素数2~20の置換アミノ基、又は炭素数3~20のシリル基からなる群より選ばれた置換基であることを特徴とする、請求項5に記載の金属錯体。一般式1において、R1、R2の少なくとも一つ、及び、R3、R4の少なくとも一つは二級もしくは三級のアルキル基であることを特徴とする、請求項5に記載の金属錯体。請求項5~7のいずれかに記載の金属錯体を含むα-オレフィン重合触媒。請求項4又は請求項8に記載のα-オレフィン重合触媒の存在下に、α-オレフィンと、極性基含有コモノマーとを共重合することを特徴とする、オレフィン共重合体の製造方法。請求項4又は請求項8に記載のα-オレフィン重合触媒の存在下に、α-オレフィンと、メタアクリル酸又はエステルとを共重合することを特徴とする、オレフィン系共重合体の製造方法。前述した背景技術の状況を踏まえて、本発明は、エチレンなどのα-オレフィンとメタアクリル酸系オレフィンなどの極性基含有ビニルモノマーとの共重合の分野において、分子量とコモノマー含量が共に高い共重合体の製造を可能とする、高活性な重合触媒の開発を課題とするものであり、特に、高いコモノマー共重合性を可能とするホスフィンスルホナート配位子の開発を、発明が解決すべき課題とするものである。本発明者らは、上記した本発明の課題の解決を目指して、後周期遷移金属錯体触媒における配位子化合物を種々探索した結果、特定の構造を有する新規なトリアリールホスフィン及びトリアリールアルシン化合物が、上記の目的の重合触媒の成分として格別に機能することを見い出し、本発明を創作するに至った。その特定の構造を有するトリアリールホスフィン及びトリアリールアルシン化合物は、本発明の第一の発明を構成する新規な化合物であり、即ち、下記一般式1で表される新規なトリアリールホスフィン又はトリアリールアルシン化合物である。なお、本発明とは、以下の第一発明から第十発明の各発明単位により成る全体の発明群を意味する。一般式1中、Yは、リン又は砒素であり、Zは、-SO3H又は-CO2Hである。R1~R12及びR14は、各々独立して、水素原子、ハロゲン原子、炭素数1~20の炭化水素基、ハロゲン原子で置換された炭素数1~20の炭化水素基、アルコキシ基で置換された炭素数2~20の炭化水素基、炭素数1~20のアルコキシ基、炭素数6~20のアリールオキシ基、又は炭素数1~20の炭化水素基で置換されたシリル基からなる群より選ばれた置換基を示す。R13は、炭素原子、酸素原子、窒素原子、ケイ素原子の、いずれかを介して芳香環と結合している、炭素数1~20の置換基を示す。本発明の第二の発明として、一般式1において、R13が、炭素数1~20の炭化水素基、アルコキシ基で置換された炭素数2~20の炭化水素基、炭素数1~20のアルコキシ基、炭素数6~20のアリーロキシ基、炭素数2~20の置換アミノ基、又は炭素数3~20のシリル基からなる群より選ばれた置換基であることを特徴とする、新規なトリアリールホスフィン又はトリアリールアルシン化合物である。本発明の第三の発明として、一般式1において、R1、R2の少なくとも一つ、及び、R3、R4の少なくとも一つは二級もしくは三級のアルキル基であることを特徴とする、新規なトリアリールホスフィン又はトリアリールアルシン化合物である。本発明の第四の発明としては、第一から第三の発明の化合物のいずれかと、8~10族の遷移金属とを反応させて得られるα-オレフィン重合触媒である。本発明の第五の発明としては、下記一般式2で表されることを特徴とする金属錯体である。一般式2中、Yは、リン又は砒素であり、Zは、-SO3-又は-CO2-である。R1~R12及びR14は、各々独立して、水素原子、ハロゲン原子、炭素数1~20の炭化水素基、ハロゲン原子で置換された炭素数1~20の炭化水素基、アルコキシ基で置換された炭素数2~20の炭化水素基、炭素数1~20のアルコキシ基、炭素数6~20のアリールオキシ基、又は炭素数1~20の炭化水素基で置換されたシリル基からなる群より選ばれた置換基を示す。R13は、炭素原子、酸素原子、窒素原子、ケイ素原子の、いずれかを介して芳香環と結合している、炭素数1~20の置換基を示す。Mは、8~10族の遷移金属からなる群より選択された金属原子を示し、Aは、水素原子、ハロゲン原子、炭素数1~30の炭化水素基、ハロゲン原子で置換された炭素数1~30の炭化水素基、アルコキシ基で置換された炭素数1~30の炭化水素基、アリーロキシ基で置換された炭素数1~30の炭化水素基、炭素数1~30のアルコキシ基、又は炭素数1~30のアリールオキシ基からなる群より選ばれた置換基を示す。Bは、Mに配位した任意のリガンドを示す。また、AとBは互いに結合して環を形成していてもよい。本発明の第六の発明としては、一般式2において、R13が、炭素数1~20の炭化水素基、アルコキシ基で置換された炭素数2~20の炭化水素基、炭素数1~20のアルコキシ基、炭素数6~20のアリーロキシ基、炭素数2~20の置換アミノ基、又は炭素数3~20のシリル基からなる群より選ばれた置換基であることを特徴とする、新規な金属錯体である。本発明の第七の発明としては、一般式2において、R1、R2の少なくとも一つ、及び、R3、R4の少なくとも一つは二級もしくは三級のアルキル基であることを特徴とする、新規な金属錯体である。本発明の第八の発明としては、第五から第七のいずれかの発明の金属錯体を含むα-オレフィン重合触媒である。本発明の第九の発明としては、第四又は第八の発明の、α-オレフィン重合触媒の存在下に、α-オレフィンと、極性基含有コモノマーとを共重合することを特徴とする、オレフィン系共重合体の製造方法である。本発明の第十の発明としては、第四又は第八の発明の、α-オレフィン重合触媒の存在下に、α-オレフィンと、メタアクリル酸系オレフィンとを共重合することを特徴とする、α-オレフィンメタアクリル酸系オレフィン共重合体の製造方法である。本発明に係る重合触媒を用いることにより、エチレンなどのα-オレフィンとメタアクリル酸系オレフィンなどの極性基含有ビニルモノマーとの共重合において、分子量とコモノマー含量が共に高い共重合体の製造を可能とし、触媒活性も高い重合触媒を提供することができる。なお、かかる顕著な効果は、後述する本発明の各実施例のデータ及び各実施例と各比較例との対照により、実証されている。そして、この高性能の共重合触媒を用いて得られる、α-オレフィンとメタアクリル酸又はエステルなどとの共重合体は、機械的かつ熱的な物性に優れ、有用な各種の成形体として応用可能である。本発明は、特定の構造を有する新規なトリアリールホスフィン及びトリアリールアルシン化合物、それらの新規な化合物が特定の金属元素に配位した触媒、並びに、それらを使用した、α-オレフィンメタアクリル酸系オレフィンなどの極性基含有ビニルモノマー共重合体の製造に係るものである。以下において、それらの新規化合物、重合触媒、重合体の構成成分モノマー成分、及び重合方法などについて詳細に説明する。1.トリアリールホスフィン及びトリアリールアルシン化合物本発明の重合触媒において、特定の金属元素に対する配位子となる新規なトリアリールホスフィン又はトリアリールアルシン化合物は、下記の一般式1で示される。一般式1中、Yは、リン又は砒素であり、Zは、-SO3H又は-CO2Hであり、好ましくは-SO3Hである。R1~R12及びR14は、各々独立して、水素原子、ハロゲン原子、炭素数1~20の炭化水素基、ハロゲン原子で置換された炭素数1~20の炭化水素基、アルコキシ基で置換された炭素数2~20の炭化水素基、炭素数1~20のアルコキシ基、炭素数6~20のアリールオキシ基、又は炭素数1~20の炭化水素基で置換されたシリル基からなる群より選ばれた置換基を示す。これらの置換基は同一でも異なってもよい。R13は、炭素原子、酸素原子、窒素原子、ケイ素原子の、いずれかを介して芳香環と結合している、炭素数1~20の置換基を示す。本発明の新規なトリアリールホスフィン及びトリアリールアルシン化合物は、R1~R4においても特異的である。すなわち、R1~R4は、15族原子Y;リン又は砒素からみてオルト位であり、錯化した際に中心金属のアキシャル方向に位置すると予想される。この立体効果が触媒性能の向上に影響しているものと考えられる。したがって、R1、R2の少なくとも一つ、及び、R3、R4の少なくとも一つが水素原子以外に置換されていることが好ましい。更に好ましくは、R1、R2の少なくとも一つが水素原子以外であり、且つ、R3、R4の少なくとも一つが水素原子以外のものである。更に好ましくは、R1、R2の片方が水素原子、もう片方が水素原子以外であり、且つ、R3、R4の片方が水素原子、もう片方が水素原子以外のものである。R1~R4であるハロゲン原子としは、好ましくはフッ素、塩素、臭素が挙げられる。R1~R4である炭素数1~20の炭化水素基は、好ましくは炭素数1~13の炭化水素基であり、アルキル基、シクロアルキル基或るいはアリール基である。好ましい具体例は、メチル基、エチル基、1-プロピル基、1-ブチル基、1-ペンチル基、1-ヘキシル基、1-ヘプチル基、1-オクチル基、1-ノニル基、1-デシル基、t-ブチル基、トリシクロヘキシルメチル基、1,1-ジメチル-2-フェニルエチル基、イソプロピル基、1-ジメチルプロピル基、1,1,2-トリメチルプロピル基、1,1-ジエチルプロピル基、1-フェニル-2-プロピル基、イソブチル基、1,1-ジメチルブチル基、2-ペンチル基、3-ペンチル基、2-ヘキシル基、3-ヘキシル基、2-エチルヘキシル基、2-ヘプチル基、3-ヘプチル基、4-ヘプチル基、2-プロピルヘプチル基、2-オクチル基、3-ノニル基、シクロプロピル基、シクロブチル基、シクロペンチル基、メチルシクロペンチル基、シクロヘキシル基、メチルシクロヘキシル基、シクロヘプチル基、シクロオクチル基、シクロドデシル基、1-アダマンチル基、2-アダマンチル基、エキソ-ノルボルニル基、エンド-ノルボニル基、2-ビシクロ[2.2.2]オクチル基、ノピニル基、デカヒドロナフチル基、メンチル基、ネオメンチル基、ネオペンチル基、5-デシル基、フェニル基、ナフチル基、アントラセニル基、フルオレニル基、トリル基、キシリル基、及びp-エチルフェニル基などが挙げられる。これらの中で、更に好ましい置換基としては、イソプロピル基、イソブチル基、シクロヘキシル基であり、特に好ましくは、イソプロピル基である。R1~R4であるハロゲン原子で置換された炭素数1~20の炭化水素基は、好ましくは、前述の炭素数1~20の炭化水素基をフッ素、塩素、又は臭素で置換した置換基であり、具体的に好ましい例として、トリフルオロメチル基、又はペンタフルオロフェニル基が挙げられる。R1~R4であるアルコキシ基で置換された炭素数2~30の炭化水素基は、好ましくは、前述の炭素数1~20の炭化水素基をメトキシ基、エトキシ基、イソプロポキシ基、1-プロポキシ基、1-ブトキシ基、又はt-ブトキシ基で置換した置換基である。更に好ましくはメトキシ基又はエトキシ基で置換された炭素数2~6の炭化水素基であり、具体的には、1-メトキシメチルエチル基、1-エトキシメチルエチル基、1-フェノキシメチルエチル基、1-メトキシエチルエチル基、1-エトキシエチルエチル基、ジメトキシメチルメチル基、ジエトキシメチルメチル基、ジフェノキシメチルメチル基が挙げられる。特に好ましくは、1-メトキシメチルエチル基、1-エトキシメチルエチル基である。これらのアルコキシ基は、好ましくは炭素数1~6のアルコキシ基であり、好ましい具体例は、メトキシ基、エトキシ基、イソプロポキシ基、1-プロポキシ基、1-ブトキシ基、及びt-ブトキシ基などである。これらの中で、更に好ましい置換基としては、メトキシ基、エトキシ基、又はイソプロポキシ基であり、特に好ましくは、メトキシ基である。R1~R4である炭素数6~20のアリールオキシ基は、好ましくは炭素数6~12のアリールオキシ基であり、好ましい具体例は、フェノキシ基、4-メチルフェノキシ基、4-メトキシフェノキシ基、2,6-ジメチルフェノキシ基、及び2,6-ジ-t-ブチルフェノキシ基が挙げられる。これらの中で、更に好ましい置換基としては、フェノキシ基、又は2,6-ジメチルフェノキシ基であり、特に好ましくは、フェノキシ基である。R1~R4である炭素数1~20の炭化水素基で置換されたシリル基は、好ましくは炭素数3~18のシリル基であり、好ましい具体例は、トリメチルシリル基、ジメチルフェニルシリル基、ジフェニルメチルフェニルシリル基、トリフェニルシリル基である。これらのR1~R4として好ましい群のうち、更に好ましくは、炭素数1~20の炭化水素基、アルコキシ基で置換された炭素数2~30の炭化水素基、炭素数1~20のアルコキシ基であり、特に好ましい具体例は、イソプロピル基、シクロヘキシル基、1-メトキシメチルエチル基、メトキシ基が挙げられる。最も好ましくは、炭素数1~20のアルキル基であり、R1、R2の少なくとも一つ、及び、R3、R4の少なくとも一つは、二級もしくは三級のアルキル基である。R1~R12及びR14であるハロゲン原子は、好ましくはフッ素、塩素、臭素が挙げられる。R1~R12及びR14である炭素数1~20の炭化水素基としては、好ましくはアルキル基、シクロアルキル基、アルケニル基、アリール基が挙げられる。ここで、アルキル基、シクロアルキル基の例は、メチル基、エチル基、1-プロピル基、1-ブチル基、1-ペンチル基、1-ヘキシル基、1-ヘプチル基、1-オクチル基、1-ノニル基、1-デシル基、t-ブチル基、トリシクロヘキシルメチル基、1,1-ジメチル-2-フェニルエチル基、イソプロピル基、1-ジメチルプロピル基、1,1,2-トリメチルプロピル基、1,1-ジエチルプロピル基、1-フェニル-2-プロピル基、イソブチル基、1,1-ジメチルブチル基、2-ペンチル基、3-ペンチル基、2-ヘキシル基、3-ヘキシル基、2-エチルヘキシル基、2-ヘプチル基、3-ヘプチル基、4-ヘプチル基、2-プロピルヘプチル基、2-オクチル基、3-ノニル基、シクロプロピル基、シクロブチル基、シクロペンチル基、メチルシクロペンチル基、シクロヘキシル基、メチルシクロヘキシル基、シクロヘプチル基、シクロオクチル基、シクロドデシル基、1-アダマンチル基、2-アダマンチル基、エキソ-ノルボルニル基、エンド-ノルボニル基、2-ビシクロ[2.2.2]オクチル基、ノピニル基、デカヒドロナフチル基、メンチル基、ネオメンチル基、ネオペンチル基、及び5-デシル基などである。これらの中で、好ましい置換基としては、イソプロピル基、イソブチル基、シクロヘキシル基である。アルケニル基としては、ビニル基、アリル基、ブテニル基、シンナミル基、スチリル基が挙げられる。アリール基としては、フェニル基、ナフチル基、アントラセニル基、フルオレニル基が挙げられ、これらのアリール基の芳香環に存在させうる置換基の例としては、アルキル基、アリール基、融合アリール基、フェニルシクロヘキシル基、フェニルブテニル基、トリル基、キシリル基、p-エチルフェニル基などである。これらの中で、好ましい置換基としては、フェニル基である。R1~R12及びR14であるハロゲン原子で置換された炭素数1~20の炭化水素基は、好ましくは、前述の炭素数1~20の炭化水素基にフッ素、塩素、臭素などのハロゲン原子で置換された置換基である。R1~R12及びR14であるアルコキシ基で置換された炭素数2~30の炭化水素基は、好ましくは、前述の炭素数1~20の炭化水素基をメトキシ基、エトキシ基、イソプロポキシ基、1-プロポキシ基、1-ブトキシ基、又はt-ブトキシ基で置換した置換基である。更に好ましくはメトキシ基又はエトキシ基で置換された炭素数1~6の炭化水素基であり、具体的には、1-メトキシメチルエチル基、1-エトキシメチルエチル基、1-フェノキシメチルエチル基、1-メトキシエチルエチル基、1-エトキシエチルエチル基、ジメトキシメチルメチル基、ジエトキシメチルメチル基、ジフェノキシメチルメチル基が挙げられる。更に好ましくは、1-メトキシメチルエチル基、1-エトキシメチルエチル基である。一層好ましくは炭素数1~6のアルコキシ基であり、具体例は、メトキシ基、エトキシ基、イソプロポキシ基、1-プロポキシ基、1-ブトキシ基、及びt-ブトキシ基などである。これらの中で、より好ましい置換基としては、メトキシ基、エトキシ基、又はイソプロポキシ基であり、特別に好ましくは、メトキシ基である。R1~R12及びR14である炭素数6~20のアリールオキシ基は、好ましくは炭素数6~12のアリールオキシ基であり、好ましい具体例は、フェノキシ基、4-メチルフェノキシ基、4-メトキシフェノキシ基、2,6-ジメチルフェノキシ基、及び2,6-ジ-t-ブチルフェノキシ基が挙げられる。これらの中で、更に好ましい置換基としては、フェノキシ基、又は2,6-ジメチルフェノキシ基であり、特に好ましくは、フェノキシ基である。R1~R12及びR14である炭素数1~20の炭化水素基で置換されたシリル基は、好ましくは炭素数3~18のシリル基であり、好ましい具体例は、トリメチルシリル基、ジメチルフェニルシリル基、ジフェニルメチルフェニルシリル基、トリフェニルシリル基である。これらのR1~R12及びR14として好ましい群のうち、更に好ましくは、水素原子、炭素数1~20の炭化水素基、炭素数1~20のアルコキシ基であり、特に好ましい具体例は、水素原子、メチル基、メトキシ基が挙げられる。本発明の新規なトリアリールホスフィン及びトリアリールアルシン化合物は、置換基R13において最も特異的であり、それにより、α-オレフィンとメタアクリル酸又はエステルの共重合において、分子量とコモノマー含量が共に高い共重合体の製造が可能とする、高活性な重合触媒を開発できた。置換基R13が触媒性能に及ぼす効果は大きく、特に共重合活性の向上に有効である。この原因としては、置換基R13が、架橋配位子であるホスフィンスルホナート配位子に及ぼす、電子的効果に起因していると予想される。なかでも、置換基R13として電子ドナー性置換基の導入することは、中心金属のルイス酸性を下げることで副反応を抑制でき、触媒性能向上に有効である。なお、本発明のR13は、芳香環の置換基として、-SO3H又は-CO2Hに対照位置メタ位に存在する電子供与性基である場合に、本発明の効果、特にコモノマーの共重合性の向上を顕著に顕現できる。メタ位以外では、触媒性能の顕現が異なる。R13は、炭素原子、酸素原子、窒素原子、ケイ素原子の、いずれかを介して芳香環と結合している、炭素数1~20の置換基を示す。R13として好ましくは、炭素数1~20の炭化水素基、アルコキシ基で置換された炭素数2~20の炭化水素基、炭素数1~20のアルコキシ基、炭素数6~20のアリーロキシ基、炭素数2~20の置換アミノ基、又は炭素数3~20のシリル基からなる群より選ばれた置換基である。R13である炭素数1~20の炭化水素基は、好ましくは、アルキル基、シクロアルキル基、アルケニル基、アリール基が挙げられる。ここで、アルキル基、シクロアルキル基の例は、メチル基、エチル基、1-プロピル基、1-ブチル基、1-ペンチル基、1-ヘキシル基、1-ヘプチル基、1-オクチル基、1-ノニル基、1-デシル基、t-ブチル基、トリシクロヘキシルメチル基、1,1-ジメチル-2-フェニルエチル基、イソプロピル基、1-ジメチルプロピル基、1,1,2-トリメチルプロピル基、1,1-ジエチルプロピル基、1-フェニル-2-プロピル基、イソブチル基、1,1-ジメチルブチル基、2-ペンチル基、3-ペンチル基、2-ヘキシル基、3-ヘキシル基、2-エチルヘキシル基、2-ヘプチル基、3-ヘプチル基、4-ヘプチル基、2-プロピルヘプチル基、2-オクチル基、3-ノニル基、シクロプロピル基、シクロブチル基、シクロペンチル基、メチルシクロペンチル基、シクロヘキシル基、メチルシクロヘキシル基、シクロヘプチル基、シクロオクチル基、シクロドデシル基、1-アダマンチル基、2-アダマンチル基、エキソ-ノルボルニル基、エンド-ノルボニル基、2-ビシクロ[2.2.2]オクチル基、ノピニル基、デカヒドロナフチル基、メンチル基、ネオメンチル基、ネオペンチル基、及び5-デシル基などが挙げられる。これらの中で、好ましい置換基としては、メチル基、イソプロピル基、イソブチル基、シクロヘキシル基である。アルケニル基としては、ビニル基、アリル基、ブテニル基、シクロヘキセニル基、シンナミル基、スチリル基が挙げられ、好ましくは、アリル基、シクロヘキセニル基である。アリール基としては、フェニル基、ナフチル基、アントラセニル基、フルオレニル基が挙げられ、これらのアリール基の芳香環に存在させうる置換基の例としては、アルキル基、アリール基、融合アリール基、フェニルシクロヘキシル基、フェニルブテニル基、トリル基、キシリル基、p-エチルフェニル基が挙げられる。これらの中で、好ましい置換基としては、フェニル基である。R13であるアルコキシ基で置換された炭素数2~20の炭化水素基は、好ましくは前述の炭素数1~20の炭化水素基をメトキシ基、エトキシ基、イソプロポキシ基、1-プロポキシ基、1-ブトキシ基、又はt-ブトキシ基で置換した置換基であり、更に好ましくはメトキシ基又はエトキシ基で置換された炭素数1~6の炭化水素基である。具体的には、1-メトキシメチルエチル基、1-エトキシメチルエチル基、1-フェノキシメチルエチル基、1-メトキシエチルエチル基、1-エトキシエチルエチル基、ジメトキシメチルメチル基、ジエトキシメチルメチル基、ジフェノキシメチルメチル基が挙げられる。特に好ましくは、1-メトキシメチルエチル基、1-エトキシメチルエチル基である。R13である炭素数1~20のアルコキシ基は、好ましくは炭素数1~6のアルコキシ基であり、好ましい具体例は、メトキシ基、エトキシ基、イソプロポキシ基、1-プロポキシ基、1-ブトキシ基、及びt-ブトキシ基などである。これらの中で、更に好ましい置換基としては、メトキシ基、エトキシ基、又はイソプロポキシ基であり、特に好ましくは、メトキシ基が挙げられる。R13である炭素数6~20のアリーロキシ基は、好ましくは炭素数6~12のアリーロキシ基である。好ましい具体例は、フェノキシ基、4-メチルフェノキシ基、4-メトキシフェノキシ基、2,6-ジメチルフェノキシ基、及び2,6-ジ-t-ブチルフェノキシ基である。これらの中で、更に好ましくは、フェノキシ基、又は2,6-ジメチルフェノキシ基であり、特に好ましくは、フェノキシ基である。R13である炭素数2~20の置換アミノ基は、好ましくは炭素数2~12の置換アミノ基である。好ましい具体例は、ジメチルアミノ基、ジエチルアミノ基、ジイソプロピルアミノ基、ジブチルアミノ基、ジフェニルアミノ基、アセチルアミノ基、アセチルメチルアミノ基である。これらの中で、更に好ましくは、ジエチルアミノ基、又はアセチルアミノ基であり、特に好ましくは、アセチルアミノ基である。R13である炭素数3~20のシリル基は、好ましくは炭素数3~18のシリル基であり、好ましい具体例は、トリメチルシリル基、ジメチルフェニルシリル基、ジフェニルメチルフェニルシリル基、トリフェニルシリル基、ジメチルエチルシリル基、トリイソプロピルシリル基、トリプロピルシリル基、ジメチルイソプロピルシリル基、トリエチルシリル基、t-ブチルジメチルシリル基、トリブチルシリル基、トリヘキシルシリル基、シクロヘキシルジメチルシリル基、トリベンジルシリル基が挙げられる。これらの中で、更に好ましくは、トリメチルシリル基、ジメチルフェニルシリル基、ジフェニルメチルシリル基、トリフェニルシリル基であり、特に好ましくは、トリメチルシリル基、ジメチルフェニルシリル基、ジフェニルメチルフェニルシリル基である。これらのR13として好ましい置換基群のうち、更に好ましくは、炭素数1~20の炭化水素基、炭素数1~6のアルコキシ基、炭素数3~20のシリル基である。好ましい具体例は、メチル基、イソプロピル基、アリル基、シクロヘキセニル基、フェニル基、メトキシ基、トリメチルシリル基、ジメチルフェニルシリル基、ジフェニルメチルシリル基であり、特に好ましくは、フェニル基、シクロヘキセニル基、メトキシ基、トリメチルシリル基である。2.トリアリールホスフィン及びトリアリールアルシン化合物の合成第一の発明としての、新規なトリアリールホスフィン化合物の合成は、具体的には以下の経路により行われる。まず、原料である三塩化リンと、二当量のアリール基のリチオ体アリールリチウム塩を-78°Cで反応させる。生成したジアリールホスフィンクロライドは、精製してから次の反応に用いても、そのまま用いてもよい。次に、ジアリールホスフィンクロライドのテトラヒドロフラン溶液に、ベンゼンスルホン酸誘導体のリチオ体アリールリチウム塩を-78°Cでゆっくりと滴下した後、室温で12~24時間反応させる。反応後は、酸性条件で抽出した後、洗浄することにより目的物を得ることができる。トリアリールホスフィン化合物の合成経路は、上記記載の経路以外にもいくつか知られており、他の経路でも合成可能である。また、トリアリールアルシン化合物の合成も同様になされる。具体的な合成条件は、実施例における配位子の各合成例として、詳細に記述されている。3.重合触媒の合成本発明の重合触媒は、一般式1で表される新規なトリアリールホスフィン又はトリアリールアルシン化合物と、8~10族後周期型;Fe、Co,Ni、Pdなどの遷移金属化合物とを反応させて得られるα-オレフィン重合触媒である。触媒組成物の合成は、一般に、8~10族の遷移金属化合物と新規なトリアリールホスフィン又はトリアリールアルシン化合物以下、配位子と称すことがある。とを溶液又はスラリー中で接触して行うことができる。遷移金属化合物として好ましくは、10族の遷移金属化合物であり、ビスジベンジリデンアセトンパラジウム、テトラキストリフェニルホスフィンパラジウム、硫酸パラジウム、酢酸パラジウム、ビスアリルパラジウムクロライド、塩化パラジウム、臭化パラジウム、シクロオクタジエンパラジウムメチルクロライド、ジメチルテトラメチルエチレンジアミンパラジウム、ビスシクロオクタジエンニッケル、塩化ニッケル、臭化ニッケル、テトラメチルエチレンジアミンニッケルメチルクロライド、ジメチルテトラメチルエチレンジアミンニッケル、シクロオクタジエンニッケルメチルクロライドなどを使用して合成する。錯形成反応は、α-オレフィンとの共重合に使用する反応器中で行ってもよいし、該反応器とは別の容器中で行ってもよい。錯形成後に、金属錯体を単離抽出して触媒に用いてもよいし、単離せずに触媒に用いてもよい。更に、後述する多孔質担体の存在下に実施することも可能である。また、本発明の触媒組成物は、一種類を単独で用いてもよいし、複数種の触媒組成物を併用してもよい。特に、分子量分布やコモノマー含量分布を広げる目的には、こうした複数種の触媒組成物の併用が有用である。一般式1で表されるトリアリールホスフィン又はトリアリールアルシン化合物と、第8~10族の遷移金属化合物を反応させてなる重合触媒は、下記一般式2で表される金属錯体であってよい。一般式2中、Yは、リン又は砒素であり、Zは、-SO3-又は-CO2-である。R1~R12及びR14は、各々独立して、水素原子、ハロゲン原子、炭素数1~20の炭化水素基、ハロゲン原子で置換された炭素数1~20の炭化水素基、アルコキシ基で置換された炭素数2~20の炭化水素基、炭素数1~20のアルコキシ基、炭素数6~20のアリールオキシ基、又は炭素数1~20の炭化水素基で置換されたシリル基からなる群より選ばれた置換基を示す。R13は、炭素原子、酸素原子、窒素原子、ケイ素原子の、いずれかを介して芳香環と結合している、炭素数1~20の置換基を示す。Mは、8~10族の遷移金属からなる群より選択された金属原子を示し、Aは、水素原子、ハロゲン原子、炭素数1~30の炭化水素基、ハロゲン原子で置換された炭素数1~30の炭化水素基、アルコキシ基で置換された炭素数1~30の炭化水素基、アリーロキシ基で置換された炭素数1~30の炭化水素基、炭素数1~30のアルコキシ基、又は炭素数1~30のアリールオキシ基からなる群より選ばれた置換基を示す。Bは、Mに配位した任意のリガンドを示す。また、AとBは互いに結合して環を形成していてもよい。Mは、第8~10族の遷移金属を示すが、Fe、Co、Ni、Pd、Pt及びランタニドが好ましく、より好ましくは、Ni、Pdである。Aとして好ましくは、水素原子、ハロゲン原子、炭素数1~30の炭化水素基であり、特に好ましくは、水素原子、炭素数1~30の炭化水素基が挙げられる。好ましい具体例は、水素原子、メチル基、エチル基、フェニル基、トリル基、ベンジル基、アリル基であり、特に好ましい置換基としては、水素原子、メチル基とフェニル基である。Bは、Mに配位した任意のリガンドである。また、AとBは互いに結合して環を形成していてもよい。具体的なリガンドとしては、アリル誘導体、ホスフィン類、ピリジン誘導体、ピペリジン誘導体、アルキルエーテル誘導体、アリールエーテル誘導体、アルキルアリールエーテル誘導体、ケトン類、環状エーテル類、アルキルニトリル誘導体、アリールニトリル誘導体、アルコール類、アミド類、脂肪族エステル類、芳香族エステル類、アミン類などを挙げることができ、好ましくは、アリル誘導体、ホスフィン類、ケトン類、環状エーテル類、ピリジン誘導体であり、特に好ましくは、ヒドロキシアリル、シロキシアリル、アセトン、テトラヒドロフラン、ピリジン、ルチジン、トリフェニルホスフィンである。4.重合触媒の使用態様本発明の重合触媒は、単独で用いてもよく、また担体に担持して用いることもできる。使用可能な担体としては、本発明の主旨を損なわない限りにおいて、任意の担体を用いることができる。一般に、無機酸化物やポリマー担体が好適に使用できる。具体的には、SiO2、Al2O3、MgO、ZrO2、TiO2、B2O3、CaO、ZnO、BaO、ThO2など又はこれらの混合物が挙げられ、SiO2-Al2O3、SiO2-V2O5、SiO2-TiO2、SiO2-MgO、SiO2-Cr2O3などの混合酸化物も使用することができ、無機ケイ酸塩、ポリエチレン担体、ポリプロピレン担体、ポリスチレン担体、ポリアクリル酸担体、ポリメタクリル酸担体、ポリアクリル酸エステル担体、ポリエステル担体、ポリアミド担体、ポリイミド担体などが使用可能である。これらの担体については、粒径、粒径分布、細孔容積、比表面積などに特に制限はなく、任意のものが使用可能である。触媒成分は、重合槽内で、或は重合槽外でオレフィンの存在下で予備重合を行ってもよい。オレフィンとは炭素間二重結合を少なくとも1個含む炭化水素をいい、エチレン、プロピレン、1-ブテン、1-ヘキセン、3-メチルブテン-1、スチレン、ジビニルベンゼンなどが例示されるが、特に種類に制限はなく、これらと他のオレフィンとの混合物を用いてもよい。好ましくは炭素数2又は3のオレフィンである。オレフィンの供給方法は、オレフィンを反応槽に定速的にあるいは定圧状態になるように維持する供給方法やその組み合わせ、段階的な変化をさせるなど、任意の方法が可能である。5.重合用モノマー本発明において、共重合体の製造に用いられるモノマ-としては、以下に説明する、aα-オレフィン、b極性基含有モノマーが挙げられる。それぞれの原料のモノマー成分は、単独で使用してもよいし、複数を併用してもよい。5-1α-オレフィンa本発明に用いられるモノマーの一つは、一般式CH2=CHR15で表されるα-オレフィン以下、a成分と称することがある。である。ここで、R15は、水素又は炭素数1~20のアルキル基である。なかでも、好ましいa成分として、炭素数1~10のR15を有するα-オレフィンが挙げられる。更に好ましいa成分としては、エチレン、プロピレン、1-ブテン、1-ペンテン、1-ヘキセン、1-オクテン、1-デセン、3-メチル-1-ブテン、4-メチル-1-ペンテンが挙げられ、特に好ましいa成分としては、エチレンが挙げられる。5-2極性基含有モノマー以下、b成分と称することがある5-2-1メタアクリル酸又はエステル本発明に用いられるb成分の一つは、一般式CH2=CR16CO2R17で表される、メタアクリル酸、又はメタアクリル酸エステルである。ここで、R16は、水素又は炭素数1~10の炭化水素基であり、分岐、環、及び/又は不飽和結合を有していてもよい。R17は、水素又は炭素数1~30のアルキル基である。更に、R17内の任意の位置にヘテロ原子を含有していてもよい。好ましくは、炭素数1~5のR16を有するメタアクリル酸エステル、メタアクリル酸が挙げられる。より好ましくは、R16がメチル基であるメタクリル酸エステル又はR16が水素であるアクリル酸エステル、メタアクリル酸が挙げられる。好ましい具体例としては、アクリル酸メチル、アクリル酸エチル、アクリル酸n-プロピル、アクリル酸イソプロピル、アクリル酸n-ブチル、アクリル酸イソブチル、アクリル酸t-ブチル、アクリル酸ペンチル、アクリル酸ヘキシル、アクリル酸シクロヘキシル、アクリル酸オクチル、アクリル酸2-エチルヘキシル、アクリル酸ノニル、アクリル酸デシル、アクリル酸ドデシル、アクリル酸フェニル、アクリル酸トルイル、アクリル酸ベンジル、アクリル酸ヒドロキシエチル、アクリル酸グリシジル、アクリル酸などが挙げられる。特に好ましい具体例としては、アクリル酸メチルが挙げられる。5-2-2スチレン系モノマー本発明に用いてもよいb成分の一つは、スチレンの骨格に、水酸基、アルコキサイド基、カルボン酸基、エステル基、アルデヒド基を含有するモノマーである。好ましい具体例としては、メトキシスチレン、エトキシスチレン、ビニル安息香酸、ビニル安息香酸、ビニル安息香酸メチル、ビニルベンジルアセテート、ヒドロキシスチレンが挙げられる。特に好ましい具体例としては、メトキシスチレンが挙げられる。5-2-3環状オレフィンモノマー本発明に用いてもよいb成分の一つは、シクロペンテン、シクロヘキセン、ノルボルネン、エチリデンノルボルネンなどの環状オレフィンの骨格に、水酸基、アルコキサイド基、カルボン酸基、エステル基、アルデヒド基を含有するモノマーである。ノルボルネン系オレフィンは、シクロペンタジエンを使用するディールスアルダー反応[42]シクロ付加で製造することができる。使用するジエノフィルは例えば、ジエチルアゾジカルボキシレート、アルデヒド、マレイン酸無水物、ジヒドロフラン、ビニルピリジン、アルキルアクリレート又は上記の置換オレフィンであるT.L.Gilchrist,HeterocyclicChemistry,1985,4.3.3章を参照。好ましい具体例は、式5a~5fで表すことができる。ここで、R18は、炭素数1~30の炭化水素基であり、分岐、環、又は不飽和結合を有していてもよい。6.共重合反応本発明における共重合反応は、プロパン、n-ブタン、イソブタン、n-ヘキサン、n-ヘプタン、トルエン、キシレン、シクロヘキサン、メチルシクロヘキサンなどの炭化水素溶媒や液化α-オレフィンなどの液体、また、ジエチルエーテル、エチレングリコールジメチルエーテル、テトラヒドロフラン、ジオキサン、酢酸エチル、安息香酸メチル、アセトン、メチルエチルケトン、ホルミルアミド、アセトニトリル、メタノール、イソプロピルアルコール、エチレングリコールなどのような極性溶媒の存在下或いは非存在下に行われる。また、ここで記載した液体化合物の混合物を溶媒として使用してもよい。なお、高い重合活性や高い分子量を得るうえでは、上述の炭化水素溶媒がより好ましい。本発明における共重合に際して、公知の添加剤の存在下又は非存在下で共重合を行うことができる。添加剤としては、ラジカル重合禁止剤や、生成共重合体を安定化する作用を有する添加剤が好ましい。例えば、キノン誘導体やヒンダードフェノール誘導体などが好ましい添加剤の例として挙げられる。具体的には、モノメチルエーテルハイドロキノンや、2,6-ジ-t-ブチル4-メチルフェノールBHT、トリメチルアルミニウムとBHTとの反応生成物、4価チタンのアルコキサイドとBHTとの反応生成物などが使用可能である。また、添加剤として、無機及び又は有機フィラーを使用し、これらのフィラーの存在下で重合を行ってもよい。本発明において、重合形式に特に制限はない。媒体中で少なくとも一部の生成重合体がスラリーとなるスラリー重合、液化したモノマー自身を媒体とするバルク重合、気化したモノマー中で行う気相重合、又は、高温高圧で液化したモノマーに生成重合体の少なくとも一部が溶解する高圧イオン重合などが好ましく用いられる。また、重合様式としては、バッチ重合、セミバッチ重合、連続重合のいずれの様式でもよい。未反応モノマーや媒体は、生成共重合体から分離し、リサイクルして使用してもよい。リサイクルの際、これらのモノマーや媒体は、精製して再使用してもよいし、精製せずに再使用してもよい。生成共重合体と未反応モノマー及び媒体との分離には、従来の公知の方法が使用できる。例えば、濾過、遠心分離、溶媒抽出、貧溶媒を使用した再沈などの方法が使用できる。共重合温度、共重合圧力及び共重合時間に特に制限はないが、通常は、以下の範囲から生産性やプロセスの能力を考慮して、最適な設定を行うことができる。即ち、共重合温度は、通常-20°Cから290°C、好ましくは0°Cから250°C、共重合圧力は、0.1MPaから100MPa、好ましくは、0.3MPaから90MPa、共重合時間は、0.1分から10時間、好ましくは、0.5分から7時間、更に好ましくは1分から6時間の範囲から選ぶことができる。本発明において、共重合は、一般に不活性ガス雰囲気下で行われる。例えば、窒素、アルゴン雰囲気が使用でき、窒素雰囲気が好ましく使用される。なお、少量の酸素や空気の混入があってもよい。共重合反応器への触媒とモノマーの供給に関しても特に制限はなく、目的に応じて様々な供給法をとることができる。例えばバッチ重合の場合、予め所定量のモノマーを共重合反応器に供給しておき、そこに触媒を供給する手法をとることが可能である。この場合、追加のモノマーや追加の触媒を共重合反応器に供給してもよい。また、連続重合の場合、所定量のモノマーと触媒を共重合反応器に連続的に、又は間歇的に供給し、共重合反応を連続的に行う手法をとることができる。共重合体の組成の制御に関しては、複数のモノマーを反応器に供給し、その供給比率を変えることによって制御する方法を一般に用いることができる。その他、触媒の構造の違いによるモノマー反応性比の違いを利用して共重合組成を制御する方法や、モノマー反応性比の重合温度依存性を利用して共重合組成を制御する方法が挙げられる。共重合体の分子量制御には、従来公知の方法を使用することができる。即ち、重合温度を制御して分子量を制御する方法、モノマー濃度を制御して分子量を制御する方法、連鎖移動剤を使用して分子量を制御する方法、遷移金属錯体中の配位子構造の制御により分子量を制御するなどが挙げられる。連鎖移動剤を使用する場合には、従来公知の連鎖移動剤を用いることができる。例えば、水素、メタルアルキルなどを使用することができる。また、b成分自身が一種の連鎖移動剤となる場合には、b成分の濃度や、a成分に対する比率を制御することによっても分子量調節が可能である。遷移金属錯体中の配位子構造を制御して分子量調節を行う場合には、金属Mの周りに嵩高い置換基を配置したり、金属Mにアリール基やヘテロ原子含有置換基などの電子供与性基が相互作用可能となるように配置したり、前記したR16~R17中にヘテロ原子を導入することにより、一般に分子量が向上する傾向を利用することができる。以下において、本発明を実施例によって具体的に説明し、本発明の構成の合理性と有意性及び従来技術に対する卓越性を実証する。なお、実施例で用いた配位子構造を以下に示した。また、実施例では、以下の略号を使用した。Pddba2:ビスジベンジリデンアセトンパラジウムNicod2:ビス1,5-シクロオクタジエンニッケルMA:メチルアクリレートtBA:ターシャリーブチルアクリレート1.評価方法1分子量及び分子量分布Mw、Mn、Q値測定条件使用機種:ウォーターズ社製150C検出器:FOXBORO社製MIRAN1AIR検出器測定波長:3.42μm測定温度:140°C溶媒:オルトジクロロベンゼンODCBカラム:昭和電工社製AD806M/S3本流速:1.0mL/分注入量:0.2mL試料の調製試料はODCB0.5mg/mLのBHT2,6-ジ-t-ブチル-4-メチルフェノールを含むを用いて1mg/mLの溶液を調製し、140°Cで約1時間を要して溶解させた。分子量の算出標準ポリスチレン法により行い、保持容量から分子量への換算は、予め作成しておいた標準ポリスチレンによる検量線を用いて行った。使用する標準ポリスチレンは何れも東ソー社製の銘柄であり、F380、F288、F128、F80、F40、F20、F10、F4、F1、A5000、A2500、A1000、である。各々が0.5mg/mLとなるようにODCB0.5mg/mLのBHTを含むに溶解した溶液を0.2mL注入して較正曲線を作成した。較正曲線は最小二乗法で近似して得られる三次式を用いた。分子量への換算に使用する粘度式[η]=K×Mαは以下の数値を用いた。PS:K=1.38×10-4、α=0.7PE:K=3.92×10-4、α=0.733PP:K=1.03×10-4、α=0.782融点Tmセイコーインスツルメンツ社製DSC6200示差走査熱量測定装置を使用して、シート状にしたサンプル片を5mgアルミパンに詰め、室温から一旦200°Cまで昇温速度100°C/分で昇温し、5分間保持した後に、10°C/分で20°Cまで降温して結晶化させた後に、10°C/分で200°Cまで昇温することにより融解曲線を得た。融解曲線を得るために行った最後の昇温段階における主吸熱ピークのピークトップ温度を融点Tmとし、該ピークのピーク面積をΔHmとした。3コモノマー含量コモノマー含量の定量は、約0.5mmのプレス板を作製し、島津製作所FTIR-8300型を用いて、赤外吸収スペクトルにより行った。コモノマー含量は、3,450cm-1付近のカルボニル基の倍音吸収と、4,250cm-1付近のオレフィン吸収の赤外吸収強度比をもとに算出した。なお、算出に当たっては、13CNMR測定により作成した検量線を使用した。2.配位子合成下記合成例で得られたトリアリールホスフィン化合物を配位子として用いた。なお、以下の合成例で特に断りのない限り、操作は精製窒素雰囲気下で行い、溶媒は脱水脱酸素したものを用いた。合成例1配位子Iの合成1-ブロモ-2-イソプロピルベンゼン2.34g,11.8mmolのジエチルエーテル10mL溶液に、ノルマルブチルリチウムヘキサン溶液2.5M,4.7mL,11.8mmolを-30°Cでゆっくりと滴下し、室温まで温度を上昇させながら2時間撹拌した。反応液を、三塩化リン0.81g,5.88mmolのテトラヒドロフラン溶液に-78°Cで滴下し、そのままの温度で2時間撹拌した反応液A1。1-ブロモ-2-スルホン酸イソプロピルエステル-4-メトキシベンゼン1.5g,4.7mmolのテトラヒドロフラン12mL溶液に、t-ブチルリチウムヘキサン溶液1.6M,5.9mL,9.4mmolを-78°Cでゆっくりと滴下し、4時間撹拌した。この溶液を、先ほどの反応液A1に-78°Cで滴下し、室温で一晩撹拌した。水20mLを加え、塩酸を加えて酸性にしたPH<2。塩化メチレン抽出し50mL×3、塩化ナトリウム水溶液にて洗浄した。硫酸ナトリウムにより乾燥した後、溶媒を留去した収量1.2g。この生成物をメタノール8mLに溶解し、水酸化ナトリウム水溶液1M,4mL,4mmolとテトラヒドロフラン8mLを加え、50°Cで4時間撹拌した。2規定の塩酸20mLを加えた後、塩化メチレン抽出し50mL×3、硫酸ナトリウムにより乾燥した後、溶媒を留去した。少量のジエチルエーテルにて洗浄することにより、白色の目的物を得た収量0.3g。1HNMR79476875973170469439530611931PNMR104合成例2配位子IIの合成1-ブロモ-2-イソプロピルベンゼン1.79g,9.0mmolのジエチルエーテル10mL溶液に、ノルマルブチルリチウムヘキサン溶液2.5M,3.6mL,9.0mmolを0°Cでゆっくりと滴下し、室温まで温度を上昇させながら2時間撹拌した。反応液を、三塩化リン0.4g,4.5mmolのテトラヒドロフラン溶液に-78°Cで滴下し、そのままの温度で2時間撹拌した反応液B1。1-ブロモ-2-スルホン酸イソプロピルエステル-5-メトキシベンゼン1.39g,4.5mmolのテトラヒドロフラン10mL溶液に、t-ブチルリチウムヘキサン溶液1.6M,5.6mL,9.0mmolを-78°Cでゆっくりと滴下し、2時間撹拌した。この溶液を、先ほどの反応液B1に-78°Cで滴下し、室温で24時間撹拌した。水20mLを加えた後、減圧下で溶媒を留去した。生成物を塩化メチレンで抽出し300mL×3、塩化ナトリウム水溶液にて洗浄した。硫酸ナトリウムにより乾燥した後、溶媒を留去した。シリカゲルカラムクロマトグラフィーペンタン/酢酸エチル=50/1により精製し、白色の生成物B2を0.3g得た。積算により得た生成物B24.2g、水酸化ナトリウム1.7g,42.8mmol、メタノール40mL、テトラヒドロフラン40mL、水5mLの溶液を一晩還流した。反応液を減圧下で濃縮した後、塩酸を加えて酸性にしたPH2。塩化メチレンで抽出し300mL×3、硫酸ナトリウムにより乾燥した後、溶媒を留去することにより、白色の生成物B3を3.5g得た。生成物B31.0g,2.0mmolのテトラヒドロフラン10mL溶液に、ノルマルブチルリチウムヘキサン溶液2.5M,2.4mL,6.0mmolを0°Cでゆっくりと滴下し、室温で2時間撹拌した。この反応液に、トリメチルシリルクロライド1.3g,12.0mmolを0°Cで滴下し、室温で16時間撹拌した。飽和塩化アンモニウム水溶液20mLを加えた後、塩化メチレンで抽出し50mL×2、硫酸ナトリウムにより乾燥した。シリカゲルカラムクロマトグラフィー塩化メチレン/メタノール=200/1により精製し、白色の目的物を得た0.4g。1HNMR7637537297016813833112505131PNMR97合成例3配位子IIIの合成無水ベンゼンスルホン酸400mg,2.5mmolのテトラヒドロフラン20mL溶液に、ノルマルブチルリチウムヘキサン溶液2.5M,2mL,5mmolを0°Cでゆっくりと滴下し、室温まで温度を上昇させながら1時間撹拌した。反応液を-70°Cまで冷却し、三塩化リン340mg,2.5mmolを加え、室温まで温度を上昇させながら2時間撹拌した反応液C。1-ブロモ-2-イソプロピルベンゼン1g,5mmolのジエチルエーテル20mL溶液に、ノルマルブチルリチウムヘキサン溶液2.5M,2mL,5mmolを-30°Cでゆっくりと滴下し、室温まで温度を上昇させながら3時間撹拌した。この溶液を、先ほどの反応液Cに室温で滴下し、一晩撹拌した。反応後、水20mLを加え、エーテル抽出し20mL×2、1N塩酸20mL×2で洗浄した後、溶媒を留去した。メタノール5mLで洗浄し、白色の目的物を100mg得た。1HNMR83577476575374272670569830011510931PNMR95合成例4配位子IVの合成[ジ2-イソプロピルフェニル]2-スルホニルフェニルホスフィン8.0g,18.8mmolの無水テトラヒドロフラン80mL溶液に、ノルマルブチルリチウムヘキサン溶液2.6M,18mL,47mmolを0°Cで滴下し、室温で2時間撹拌した。反応液は茶色に変化した。反応液を0°Cに冷却し、トリメチルシリルクロライド20g,27.6mmolを加え、室温で24時間撹拌した。反応後、水50mLを加えた後、減圧下で濃縮し、塩化メチレンで抽出した100mL×3。硫酸ナトリウムで乾燥し、溶媒を留去後に、シリカゲルカラムクロマトグラフィージクロロメタン/メタノール=40/1により精製し、白色の目的物を3.5g得た。1HNMR80576775674072071070131112004931PNMR237合成例5配位子Vの合成無水ベンゼンスルホン酸5.2g,32.9mmolのテトラヒドロフラン60mL溶液に、ノルマルブチルリチウムヘキサン溶液2.5M,25mL,62mmolを0°Cでゆっくりと滴下し、室温まで温度を上昇させながら20時間撹拌した。この反応液に、ビス2-メトキシフェニルメトキシホスフィン9.1g,32.9mmolのテトラヒドロフラン20mL溶液を滴下し、16時間撹拌した。塩化アンモニウム3.4g,62mmolを加えた後、溶媒を留去し、水100mLを加えた。MTBE40mL×2で洗浄した後、塩酸を加えて酸性にしたPH<3。塩化メチレンで抽出し60mL×2、硫酸ナトリウムにより乾燥した後、-35°Cで再結晶化し、白色の目的物を3.7g得た。1HNMR678237931PNMR98合成例6配位子VIの合成無水ベンゼンスルホン酸0.74g,4.7mmolのテトラヒドロフラン20mL溶液に、ノルマルブチルリチウムヘキサン溶液2.5M,3.8mL,9.4mmolを0°Cでゆっくりと滴下し、室温まで温度を上昇させながら2時間撹拌した。反応液を-78°Cまで冷却し、三塩化リン0.41mL,4.7mmolを加え、室温で2時間撹拌した反応液F。1-ブロモ-2-2 ́,6 ́-ジメトキシフェニルベンゼン2.8g,9.4mmolのテトラヒドロフラン25mL溶液に、t-ブチルリチウムヘキサン溶液1.5M,12.5mL,18.8mmolを0°Cでゆっくりと滴下し、30分間撹拌した。この溶液を、先ほどの反応液Fに-50°Cで滴下し、室温で一晩撹拌した。溶媒を留去した後、水200mLを加え、塩酸を加えて酸性にしたPH<3。MTBE抽出し100mL×3、硫酸ナトリウムにより乾燥した後、溶媒を留去した。THF5mLで洗浄し、白色の目的物を得た。0.5g。1HNMR80876174271266862238433129631PNMR243.重合3-1.実施例1比較例1充分に窒素置換した30mLフラスコに、ビスジベンジリデンアセトンパラジウムとホスフィンスルホナート配位子をそれぞれ100マイクロモル秤量し、脱水トルエン10mLを加えた後、これを超音波振動機にて10分間処理することで、触媒スラリーを調製した。次に、内容積1Lの誘導撹拌式ステンレス製オートクレーブ内を精製窒素で置換し、精製トルエン618mL、メチルアクリレート72mL,重合時の濃度が1mol/Lになるように調整を精製窒素雰囲気下にオートクレーブ内に導入した。先に調製した触媒溶液を添加し、室温下、エチレン圧を3MPaとして重合を開始した。反応中は温度を80°Cに保ち、エチレンの分圧が3MPaに保持されるように連続的にエチレンを供給した。重合終了後、エチレンをパージし、オートクレーブを室温まで冷却し、濾過によりポリマーと溶媒を分離した。さらに、アセトン1Lを用いてポリマーを再沈させ、沈殿したポリマーを濾過した。更に、得られた固形ポリマーをアセトン1Lに分散させ、ここに1N-塩酸20mlを加えて60分撹拌し、ポリマーを濾過した。得られた固形ポリマーを少量のアセトンで洗浄し、60°Cで3時間減圧乾燥することで、最終的にポリマーを回収した。それぞれの重合結果を表1に示す。4.実施例と比較例の結果の考察実施例1では、公知技術である配位子III~VIを用いた比較例に対して、本発明によるホスフィンスルホナート配位子I,IIを用いることで、コモノマー共重合性が向上することを明らかにした。更に、実施例では触媒活性と分子量がバランスよく良好な数値を示している。特に、比較例1-3の結果では、コモノマー含量は高いものの、触媒活性と分子量が低下しており、本発明の有用性が示された。本実施例により、R13への置換基導入が、触媒性能向上に有用であることが理解された。"